(57)【要約】【課題】ゲル化開始温度が低く、ペースト塩ビゾルとした際のチキソ性が高く、該ゾルの粘度経時変化が少なく、また、加熱、攪拌条件下におけるチキソ性およびペースト塩ビゾル粘度の変化率が少なく、成形加工品とした際には強度特性に優れたペースト加工用塩化ビニル系樹脂となるペースト用塩化ビニル系重合体ラテックスを提供するものである。【解決手段】ラテックス中の塩化ビニル系重合体粒子が、平均重合度１４００〜２０００、平均粒子径０．８〜２μｍ、全塩化ビニル系重合体粒子に占める粒子径０．５μｍ以下の塩化ビニル系重合体粒子割合が８重量％以下であるペースト用塩化ビニル系重合体ラテックス、及び、塩化ビニル系重合体ラテックスの遠心分離又は濾過を行うペースト用塩化ビニル系重合体ラテックスの製造方法。【選択図】                      選択図なし。【特許請求の範囲】
【請求項１】
ラテックス中の塩化ビニル系重合体粒子が下記（１）〜（３）の特性を満足することを特徴とするペースト用塩化ビニル系重合体ラテックス。
（１）塩化ビニル系重合体の平均重合度１４００〜２０００
（２）平均粒子径が０．８〜２μｍ
（３）全塩化ビニル系重合体粒子に占める粒子径０．５μｍ以下の塩化ビニル系重合体粒子割合が８重量％以下
【請求項２】
重合開始剤、界面活性剤の存在下水性媒体中において、４２℃〜５１℃の温度で塩化ビニル系単量体の重合を行い得られる塩化ビニル系重合体ラテックスの遠心分離又は濾過を行った後に、界面活性剤水溶液と水を添加し遠心分離又は濾過を行う前と同一のラテックス固形分濃度および界面活性剤濃度に調製し、その後塩化ビニル系重合体粒子を十分に分散させることを特徴とする請求項１に記載のペースト用塩化ビニル系重合体ラテックスの製造方法。
【請求項３】
請求項１に記載のペースト用塩化ビニル系重合体ラテックスを噴霧乾燥することを特徴とするペースト加工用塩化ビニル系樹脂の製造方法。
【発明の詳細な説明】
【０００１】
【発明の属する技術分野】
本発明はペースト用塩化ビニル系重合体ラテックス及びその製造方法に関するものであり、更に詳しくは、ゲル化開始温度が低く、ペースト塩ビゾルとした際のチキソ性（ペースト塩ビゾルの耐ゾル垂れ性をいう。）が高く、該ゾルの粘度経時変化が少なく、また、加熱、攪拌条件下におけるチキソ性およびペースト塩ビゾル粘度の変化率が少なく、成形加工品とした際には強度特性に優れたペースト加工用塩化ビニル系樹脂となるペースト用塩化ビニル系重合体ラテックス及びその製造方法に関するものである。
【０００２】
【従来の技術】
ペースト加工用塩化ビニル系樹脂（以下、ペースト塩ビと略記する。）は、通常、可塑剤、希釈剤、安定剤等の配合剤と混練することによりペースト塩ビゾルとして加工に供され、ディッピング、コーティング、スラッシュモールディング等の用途に用いられる。ディッピング加工のうち、手袋製造のようなペースト塩ビゾル中へ特に高温に加熱しない型を浸漬するコールドディッピング加工においては、型をペースト塩ビゾルより引き上げた後、加熱ゲル化するまでの過程でペースト塩ビゾルが垂れないことが要求される。また、ゲル化開始温度はより低いことが望まれる。
【０００３】
通常、コールドディッピング加工に用いるペースト塩ビゾルはペースト塩ビに可塑剤、希釈剤、安定剤、顔料およびチキソ剤等を添加して調製される。チキソ剤としてはステアリン酸石けんのような金属石けん類、極微細炭酸カルシウム類、珪酸カルシウム類、シリカ、アエロジル、有機アミン処理ベントナイト等が知られている（例えば、非特許文献１参照。）。
【０００４】
一方、ペースト塩ビは乳化重合法、シード乳化重合法、ミクロ懸濁重合法、シードミクロ懸濁重合法等の方法によって重合される（例えば、特許文献１参照。）。
【０００５】
【非特許文献１】
近畿化学工業会ビニル部会編集「ポリ塩化ビニル−その化学と工業−ＩＩ」朝倉書店発行、昭和４１年７月２５日発行、第３２４頁
【特許文献１】
特公昭５３−３１６７４号公報
【０００６】
【発明が解決しようとする課題】
特許文献１に提案されているような重合法によれば、重合後の塩化ビニル系重合体ラテックスの単位粒子径は再現性よく、粒径コントロールもし易い利点がある。しかし、このような重合法により製造した塩化ビニル系重合体ラテックスをそのまま用いてペースト塩ビを製造し、これをコールドディッピング用に使用した場合には、配合においてチキソ剤を添加してもチキソ性が著しく劣るという課題があった。
【０００７】
そこで、本発明は、ペースト塩ビゾルとしてコールドディッピング加工に供した際にもチキソ性が高く、ゲル化開始温度が低く、該ゾルの粘度経時変化が少なく、また、加熱、攪拌条件下におけるチキソ性およびペースト塩ビゾル粘度の変化率が少なく、成形加工品とした際には強度特性に優れたペースト加工用塩化ビニル系樹脂となるペースト用塩化ビニル系重合体ラテックス及びその製造方法を提供することを目的とするものである。
【０００８】
【課題を解決するための手段】
本発明者は上記課題に関し、鋭意検討した結果、特定の平均重合度、平均粒子径からなり、特定の粒子径割合を有する塩化ビニル系重合体粒子からなるペースト加工用塩化ビニル系重合体ラテックスによって上記課題が解決できることを見出し、本発明を完成させるに至った。
【０００９】
即ち、本発明は、ラテックス中の塩化ビニル系重合体粒子が下記（１）〜（３）の特性を満足することを特徴とするペースト用塩化ビニル系重合体ラテックスに関するものである。
（１）塩化ビニル系重合体の平均重合度１４００〜２０００
（２）平均粒子径が０．８〜２μｍ
（３）全塩化ビニル系重合体粒子に占める粒子径０．５μｍ以下の塩化ビニル系重合体粒子割合が８重量％以下
以下、本発明について詳細に説明する。
【００１０】
本発明のペースト用塩化ビニル系重合体ラテックスより得られるペースト加工用塩化ビニル系樹脂、該ペースト加工用塩化ビニル系樹脂よりなるペースト塩ビゾルはチキソ性が高く、ゲル化開始温度が低く、該ゾルの粘度経時変化が少ないために、コールドディッピング用途に適したものとなる。
【００１１】
本発明のペースト用塩化ビニル系重合体ラテックス中の塩化ビニル系重合体粒子は、（１）塩化ビニル系重合体の平均重合度１４００〜２０００、（２）平均粒子径が０．８〜２μｍ、（３）全塩化ビニル系重合体粒子に占める粒子径０．５μｍ以下の塩化ビニル系重合体粒子割合が８重量％以下、というそれぞれの特性を満足するものであり、これら（１）〜（３）の特性のいずれか１つでも満足されない場合、本発明の目的を達成することは困難となる。
【００１２】
ここで、ペースト加工用塩化ビニル系重合体ラテックス中の塩化ビニル系重合体粒子の平均重合度は１４００〜２０００である。平均重合度が１４００未満である場合、得られたペースト加工用塩化ビニル系樹脂を成形加工品とした際の強度が不足する等の問題がある。一方、平均重合度が２０００を越える場合、得られたペースト加工用塩化ビニル系樹脂を成形加工する際の溶融粘度が高くなり過ぎ、均一な成形品を得ることが困難となる。
【００１３】
また、ペースト用塩化ビニル系重合体ラテックス中の塩化ビニル系重合体粒子の平均粒子径は０．８  〜２μｍであり、特に得られたペースト加工用塩化ビニル系樹脂をペースト塩ビゾルとした際の流動特性と加熱時のゲル化溶融性の両者が満足されることから１．０〜１．５μｍであることがより好ましい。平均粒子径が０．８μｍ未満である場合、得られたペースト加工用塩化ビニル系樹脂をペースト塩ビゾルとした際のゲル化溶融速度は速くなるが、ペースト塩ビゾルの粘度および粘度経時変化が大きくなり取り扱い性が悪化する。一方、平均粒子径が２μｍより大きい場合、得られたペースト加工用塩化ビニル系樹脂をペースト塩ビゾルとした際のゲル化溶融速度が著しく遅くなるため加工性に劣るものとなる。
【００１４】
ペースト用塩化ビニル系重合体ラテックス中の塩化ビニル系重合体粒子は、該塩化ビニル系重合体粒子に占める粒子径０．５μｍ以下の塩化ビニル系重合体粒子割合が８重量％以下のものである。ここで、粒子径０．５μｍ以下の塩化ビニル系重合体粒子割合が８重量％を越える場合、得られたペースト加工用塩化ビニル系樹脂をペースト塩ビゾルとした際のチキソ性が低くなる、加熱、攪拌条件下でのチキソ性が劣る、ペースト塩ビゾルの粘度の経時変化が大きくなる、等の問題が発生する。
【００１５】
本発明のペースト用塩化ビニル系重合体ラテックスの製造方法としては、本発明のペースト用塩化ビニル系重合体ラテックスを得られる限りにおいていかなる方法をも用いることが可能であり、以下に、好ましい態様の一例としての製造方法を具体的に説明するが本発明のペースト用塩化ビニル系重合体ラテックスの製造方法としてはこれに限定されるものではない。
【００１６】
本発明のペースト用塩化ビニル系重合体ラテックスは、例えば以下に示す方法により製造する事が可能である。
【００１７】
重合開始剤、界面活性剤の存在下、水性媒体中において塩化ビニル系単量体をミクロ懸濁重合法、乳化重合法、シードミクロ懸濁重合法、シード乳化重合法等の重合法により重合し、ペースト用塩化ビニル系重合体ラテックスの製造を行う方法を挙げることができ、シード重合法とは、ミクロ懸濁重合法により得られる重合開始剤を含有する重合体粒子又は乳化重合法により得られる重合開始剤を含有しない重合体粒子をシード粒子として用い、界面活性剤、緩衝剤等の存在下、水性媒体中において塩化ビニル系単量体の重合を行う方法である。ここで、本発明のペースト用塩化ビニル系重合体ラテックスの製造方法としては、得られるペースト加工用塩化ビニル系樹脂をペーストゾルとした際にゲル化開始温度が低く、ペースト塩ビゾル粘度の変化率が少なく、成形加工品とした際には強度特性に優れたペースト加工用塩化ビニル系樹脂となるペースト用塩化ビニル系重合体ラテックスが得られ易いことからシードミクロ懸濁重合法を用いることが特に好ましい。
【００１８】
ここで、本発明のペースト用塩化ビニル系重合体ラテックスを製造する際の重合反応温度としては、本発明のペースト用塩化ビニル系重合体ラテックスが得られる限りにおいていかなる温度でもよく、その中でも平均重合度が１４００〜２０００の塩化ビニル系重合体粒子が効率よく得られることから４２〜５１℃の重合反応温度範囲で重合を行うことが好ましい。
【００１９】
また、塩化ビニル系重合体粒子に占める粒子径０．５μｍ以下の塩化ビニル系重合体粒子割合が８重量％以下であるペースト用塩化ビニル系重合体ラテックスを効率良く調整する方法として、重合反応により得られた塩化ビニル系重合体ラテックスを遠心分離又は限外濾過，精密濾過等に代表される濾過を行い、塩化ビニル系重合体粒子に占める粒子径０．５μｍ以下の塩化ビニル系重合体粒子割合が８重量％以下となるように塩化ビニル系重合体粒子の一部を分離し、残った塩化ビニル系重合体粒子に分離前の塩化ビニル系重合体ラテックスの固形分濃度および界面活性剤濃度になるように界面活性剤水溶液と水を添加し、その後塩化ビニル系重合体粒子を十分に分散させることが好ましい。
【００２０】
塩化ビニル系単量体とは、塩化ビニル単量体単独又は塩化ビニル単量体を主体としこれと共重合し得る単量体との混合物であり、該混合物中の塩化ビニル単量体量は８０重量％以上であることが好ましく、９０重量％以上であることがより好ましい。ここで、塩化ビニル単量体と共重合し得る単量体としては、例えば、エチレン、プロピレンなどのオレフィン系化合物；酢酸ビニル、プロピオン酸ビニルなどのビニルエステル類；アクリル酸、メタクリル酸などの不飽和モノカルボン酸；アクリル酸メチル、アクリル酸エチル、アクリル酸−ｎ−ブチル、アクリル酸−２−ヒドロキシエチル、メタクリル酸メチル、メタクリル酸エチル、メタクリル酸−Ｎ，Ｎ−ジメチルアミノエチルなどの不飽和モノカルボン酸エステル類；アクリルアミド、メタクリルアミドなどの不飽和アミド類；アクリロニトリル、メタクリロニトリルなどの不飽和ニトリル類；マレイン酸、フマール酸などの不飽和ジカルボン酸類、これらのエステル、これらの無水物；Ｎ−置換マレイミド類；ビニルメチルエーテル、ビニルエチルエーテルなどのビニルエーテル類；さらに塩化ビニリデンなどのビニリデン化合物などを挙げることができる。
【００２１】
重合開始剤としては、例えば過硫酸カリウム、過硫酸アンモニウム、過酸化水素等の水溶性重合開始剤；ベンゾイルパーオキサイド，ｐ−クロロベンゾイルパーオキサイド等の芳香族ジアシルパーオキサイド、カプロイルパーオキサイド，ライロイルパーオキサイド等の脂肪族パーオキサイド、アゾビスイソブチロニトリル，アゾビスイソバレロニトリル等のアゾ化合物、ｔ−ブチルパーオキシピバレート等の有機酸のパーオキシジエステル、ジイソプロピルパーオキシジカーボネート，ジオクチルパーオキシジカーボネート等のパーオキシジカーボネート、アセチルシクロヘキスルスルホニルパーオキサイド等の油溶性重合開始剤が挙げられ、更に、重合速度を増加するためには、鉄、銅などの金属塩およびアスコルビン酸などの還元物質からなるレドックス系物質で賦活することができる。
【００２２】
界面活性剤としては、例えばアニオン性界面活性剤又はノニオン性界面活性剤等が挙げられ、ここで、アニオン性界面活性剤としては、例えばドデシルベンゼンスルホン酸ナトリウムなどのアルキルベンゼンスルホン酸塩；ラウリル硫酸ナトリウム、テトラデシル硫酸ナトリウムなどのアルキル硫酸エステル塩；ジオクチルスルホコハク酸ナトリウム、ジへキシルスルホコハク酸ナトリウムなどのスルホコハク酸塩；ラウリン酸ナトリウム、半硬化牛脂脂肪酸カリウムなどの脂肪酸塩；ポリオキシエチレンラウリルエーテルサルフェートナトリウム塩、ポリオキシエチレンノニルフェニルエーテルサルフェートナトリウム塩などのエトキシサルフェート塩；アルカンスルホン酸塩；アルキルエーテル燐酸エステルナトリウム塩などを挙げることができる。また、ノニオン性界面活性剤としては、例えばポリオキシエチレンノニルフェニルエーテル、ポリオキシエチレンソルビタンラウリルエステルなどを挙げることができるが、より安定に重合が可能であることから、アルキルベンゼンスルホン酸塩、アルキル硫酸エステル塩またはアルキルベンゼンスルホン酸塩とアルキル硫酸エステル塩の混合物を使用することが好ましい。また、界面活性剤の助剤として、例えばオクチルアルコール、ノニルアルコール、デシルアルコール、ラウリルアルコール、セチルアルコール、ミリスチルアルコール、パルミチルアルコール、ステアリルアルコール、２−エチルヘキシルアルコールのような直鎖または分枝の高級アルコールを使用してもよく、これらは単独または組み合わせて使用することができる。
【００２３】
緩衝剤としては、リン酸一もしくは二水素アルカリ金属塩、フタル酸水素カリウム、炭酸水素ナトリウムなどがあげられる。
【００２４】
また、シードミクロ懸濁重合法を行う際に用いられる重合開始剤等を含有するシード粒子は、例えば以下のようなミクロ懸濁重合法により調整することが可能である。まず、水性媒体中に塩化ビニル系単量体、塩化ビニル系単量体に可溶な重合開始剤、界面活性剤、緩衝剤及び高級アルコール，高級脂肪酸，高級脂肪酸エステル，塩素化パラフンなどの分散助剤、必要に応じて重合度調整剤を加えてプレミックスし、ホモジナイザー等により均質化処理して油滴の調整を行う。その際のホモジナイザーとしては、例えばコロイドミル、振動攪拌機、二段式高圧ポンプなどを用いることができる。均質化処理を行った後の水性分散液を重合器に送り、緩やかに攪拌しながら重合器内の温度を上げて重合反応を開始し、以後所定の転化率に達するまで重合を行うことにより重合開始剤等を含有したシード粒子が製造できる。重合温度としては３０〜５５℃であることが好ましい。また、塩化ビニル系単量体に可溶な重合開始剤としては、例えばイソブチリルパーオキサイド、３，３，５−トリメチルヘキサノイルパーオキサイド、オクタノイルパーオキサイド、ラウロイルパーオキサイド、ステアロイルパーオキサイド、コハク酸パーオキサイドなどの１０時間半減期温度３０〜７０℃のジアシルパーオキサイドが好ましく、界面活性剤としては、上記した界面活性剤を単独あるいは、２種類以上を混合しても用いることができる。また、必要に応じて用いられる重合度調整剤は上記したものを用いることができる。
【００２５】
本発明のペースト用塩化ビニル系重合体ラテックスは、該ラテックスから塩化ビニル系重合体を回収することによりペースト加工用塩化ビニル系樹脂として用いることが可能であり、その際にはペースト加工用塩化ビニル系樹脂の生産効率に優れることから噴霧乾燥法を用いることが好ましい。
【００２６】
その際の噴霧乾燥に使用する乾燥機は、一般的に使用されているものであればいずれでもよく、例えば「ＳＰＲＡＹ  ＤＡＹＩＮＧ  ＨＡＮＤＢＯＯＫ」（Ｋ．Ｍａｓｔｅｒｓ著、３版、１９７９年、Ｇｅｏｒｇｅ  ｇｏｄｗｉｎ  Ｌｉｍｉｔｅｄより出版）の１２１頁第４．１０図に記載されている各種のスプレー乾燥機があげられる。その際の乾燥条件として、乾燥温度は、乾燥機の入口で一般的に８０〜２００℃に、また出口では４０〜７０℃、好ましくは４５℃〜６５℃がよい。また、噴霧乾燥により得られたペースト加工用塩化ビニル系樹脂は、本発明のペースト用塩化ビニル系重合体ラテックスを構成する塩化ビニル系重合体粒子の凝集体であり、通常１０〜１５０μｍの顆粒状である。乾燥出口温度が５２℃を超える場合には、得られた顆粒状ペースト塩ビを粉砕した方が可塑剤への分散性の点から好ましく、乾燥出口温度が５２℃以下であれば、顆粒状のままでも粉砕して使用してもどちらでもよい。
【００２７】
本発明のペースト用塩化ビニル系重合体ラテックスを噴霧乾燥することにより得られたペースト加工用塩化ビニル系樹脂は、ペースト塩ビゾルとしてコールドディッピング加工に供した際にもチキソ性が高く、ゲル化開始温度が低く、該ゾルの粘度経時変化が少なく、また、加熱、攪拌条件下におけるチキソ性およびペースト塩ビゾル粘度の変化率が少なく、成形加工品とした際には強度特性に優れたペースト加工用塩化ビニル系樹脂となる。
【００２８】
【実施例】
以下に、本発明を実施例をあげて更に詳細に説明するが、本発明はこれら実施例により制限されるものではない。なお、以下に実施例において用いた測定方法及び評価方法を示す。
【００２９】
〜ペースト用塩化ビニル系重合体ラテックスの平均粒子径及び全塩化ビニル系重合体粒子に占める粒子径０．５μｍ以下の塩化ビニル系重合体粒子割合の測定〜
レーザー回折／散乱式粒度分布測定装置（堀場製作所製、商品名ＬＡ−７００）により屈折率１．３の条件にて得られたペースト用塩化ビニル系重合体ラテックス中の塩化ビニル系重合体粒子径分布を測定し、その結果より平均粒子径を測定した。また、得られた測定値から粒子径０．５μｍ以下の塩化ビニル系重合体粒子割合を読み取り全塩化ビニル系重合体粒子に占める粒子径０．５μｍ以下の塩化ビニル系重合体粒子割合の測定値とした。
【００３０】
この操作を２回繰り返し得られたそれぞれの平均値を測定結果とした。
【００３１】
〜塩化ビニル系重合体の平均重合度の測定〜
ＪＩＳ−Ｋ６７２１のウベローデ粘度計を用いて、溶液粘度測定法により平均重合度を算出した。
【００３２】
〜ペースト塩ビゾルのゾル粘度の測定〜
下記条件において得られたペースト塩ビゾル１をステンレス製ビーカー中で調製し、４０℃に保った恒温水槽に浸し、スクリュー型攪拌羽根により３００ｒｐｍで連続的に攪拌した。恒温水槽に浸漬後１，３，２４時間それぞれ経過した後のペースト塩ビゾル１をＢ８Ｈ型粘度計（東京計器製、ローターＮｏ．３を使用。）を用い、ローター回転数５，１０ｒｐｍのそれぞれの粘度を測定した。
【００３３】
ペースト塩ビゾル１の調製
得られたペースト加工用塩化ビニル系樹脂１００重量部に対し、ジ−２−エチルヘキシルフタレート９０重量部、Ｂａ／Ｚｎ安定剤３重量部、酸化チタン（堺化学製、商品名チタントナー  Ｒ−６５０）２重量部、微細粒子無水シリカ（日本アエロジル（株）製、商品名アエロジル＃２００）０．５重量部を配合し、Ｔ．Ｋ．ホモディスパー（特殊機化工業製）を用い２０００ｒｐｍで２分間混練し、ペースト塩ビゾル１を調整した。
【００３４】
〜チキソ値及びチキソ安定性の評価〜
ペースト塩ビゾル１のゾル粘度から次式によりチキソ値およびチキソ安定性を算出し、その評価を行った。
【００３５】
チキソ値＝Ｙ７．５／Ｖ７．５
Ｖ７．５  （補正粘度）＝２×Ｖ’１０−Ｖ’５
Ｙ７．５（降伏値）＝（Ｖ’５−Ｖ’１０）×０．１
Ｖ’５＝５ｒｐｍでのゾル粘度、Ｖ’１０＝１０ｒｐｍでのゾル粘度
〜ペースト塩ビゾルのゲル化開始温度の測定〜
下記条件で得られたペースト塩ビゾル２をトルクレオメータ（Ｈａａｋｅ  Ｂｕｃｋｌｅｒ社製、商品名Ｒｈｅｏｃｏｒｄ  Ｓｙｓｔｅｍ  ４０）を用い下記条件下で混練して得られる混練トルクｖｓ樹脂温度曲線の立ち上がり部分をトルク０に直線で外挿して求められる樹脂温度をゲル化開始温度として求めた。
【００３６】
測定条件
ミキサー：Ｒｈｅｏｍｉｘ６００型
ローター：シグマローター
ミキサー設定温度：１９０℃
サンプル量：８０ｇ
ローター回転数：６０ｒｐｍ
ペースト塩ビゾル２の調製
得られたペースト加工用塩化ビニル系樹脂１００重量部に対し、ジ−２−エチルヘキシルフタレート６０重量部、Ｃａ／Ｚｎ安定剤２重量部を配合し、Ｔ．Ｋ．ホモディスパー（特殊機化工業製）を用い２０００ｒｐｍで２分間混練し、プラスチゾル２を調整した。
【００３７】
〜引張り抗張力の測定〜
ドクターブレードを用いてペースト塩ビゾル２をガラス板上に塗布し、１６０℃に保ったオーブン中で１０分間加熱し、厚さ１ｍｍのシートを得た。得られたシートをＪＩＳダンベル３号で打ち抜きサンプルを作製後、該サンプルを引張り測定機（島津製作所製、商品名オートグラフＩＳ−２０００）により、引張り速度２００ｍｍ／ｍｉｎ、温度２３℃の条件下で測定することにより引張り抗張力の測定を行った。
【００３８】
合成例１（重合開始剤含有シード粒子の製造）
１ｍ３オートクレーブ中に脱イオン水３６０ｋｇ、塩化ビニル単量体３００ｋｇ、過酸化ラウロイル５．７ｇおよび１５重量％ドデシルベンゼンスルホン酸ナトリウム３０ｋｇを仕込み、この重合液をホモジナイザーを用いて３時間循環し均質化処理した後、反応系の温度を４５℃に上げて重合反応を開始した。重合反応系の圧力が低下しだした後、重合反応を停止し未反応塩化ビニル単量体を回収した。
【００３９】
得られた塩化ビニル重合体ラテックスは、固形分含有率３５重量％、塩化ビニル重合体粒子は０．５５μｍの平均粒子径を有し、かつポリマーを基として２．０重量％の過酸化ラウロイルを含有する重合開始剤含有シード粒子ラテックスが得られた。
【００４０】
実施例１
１ｍ３オートクレーブ中に脱イオン水３００ｋｇ、ラウリルアルコール／ミリスチルアルコール混合物６ｋｇを投入した後、酸素を除いて、塩化ビニル単量体４００ｋｇ、１５重量％ラウリル硫酸ナトリウム塩１０ｋｇ、硫酸銅０．００２ｋｇを加え、３０分間ホモジナイザーを用いて循環し均質化後、合成例１により得られた重合開始剤含有シードラテックス５４ｋｇを加え、この反応用混合物の温度を４８℃に上げると共に、重合反応中に０．１重量％アスコルビン酸水溶液１６ｋｇを連続的に添加した。さらに重合開始から終了までの間、全量で塩化ビニル単量体１００重量部に対して０．６重量部の１５重量％ラウリル硫酸ナトリウム塩水溶液を連続的に添加した。重合圧力が４８℃における塩化ビニル単量体飽和蒸気圧から１ｋｇ／ｃｍ２降下した時点で重合反応を停止し、未反応塩化ビニル単量体を回収した。
【００４１】
得られた塩化ビニル重合体ラテックスを卓上型遠心分離機（日立製作所製、商品名ＣＥＮＴＲＩＦＵＧＥ  Ｏ５Ｐ−２１）にかけ、２０００Ｇの加速度で３０分間処理し、上澄み液を除去した。その後、除去した上澄み液と同濃度のラウリル硫酸ナトリウム塩水溶液を同量添加し、沈降した塩化ビニル系重合体粒子を再分散させ、ペースト用塩化ビニル重合体ラテックスを得た。得られたペースト用塩化ビニル重合体ラテックス中の塩化ビニル重合体の平均重合度は１６００であり、塩化ビニル重合体粒子の平均粒子径は１．４２μｍであり、全塩化ビニル重合体粒子に占める粒子径０．５μｍ以下の塩化ビニル重合体粒子割合は３．５重量％であった。
【００４２】
得られたペースト用塩化ビニル重合体ラテックスを回転円盤式噴霧乾燥機（大川原加工機製、商品名スプレードライヤーＬ−８型）に供給し、乾燥機入口温度１５８℃、乾燥機出口温度５５℃、円盤回転数２４０００ｒｐｍで噴霧乾燥した後、粉砕機（Ｒｅｔｓｃｈ社製、商品名ＵＲＴＲＡ  ＣＥＮＴＲＩＦＵＧＡＬ  ＭＩＬＬ；回転数１００００ｒｐｍ、分級１ｍｍ）にて粉砕することによりペースト加工用塩化ビニル樹脂を得た。
【００４３】
得られたペースト加工用塩化ビニル樹脂をペースト塩ビゾルとし、ゾル粘度、チキソ性、ゲル化開始温度、引張り抗張力の評価・測定を行なった。その結果を表１に示す。
【００４４】
実施例２
得られた塩化ビニル重合体ラテックスを遠心分離する際の加速度２０００Ｇ、処理時間３０分間の代わりに、加速度４５００Ｇ、処理時間４０分間で遠心分離を行った以外は、実施例１と同様の方法によりペースト用塩化ビニル重合体ラテックス及び該ペースト用塩化ビニル重合体ラテックスを噴霧乾燥することによりペースト加工用塩化ビニル樹脂を得た。
【００４５】
得られたペースト用塩化ビニル重合体ラテックス中の塩化ビニル重合体の平均重合度は１６００であり、塩化ビニル重合体粒子の平均粒子径は１．５１μｍであり、全塩化ビニル重合体粒子に占める粒子径０．５μｍ以下の塩化ビニル重合体粒子割合は７．２重量％であった。また、得られたペースト加工用塩化ビニル樹脂をペースト塩ビゾルとし、ゾル粘度、チキソ性、ゲル化開始温度、引張り抗張力の評価・測定を行なった。その結果を表１に示す。
【００４６】
実施例３
重合反応温度４８℃の代わりに、重合反応温度を４５℃とした以外は、実施例１と同様の方法によりペースト用塩化ビニル重合体ラテックス及び該ペースト用塩化ビニル重合体ラテックスを噴霧乾燥することによりペースト加工用塩化ビニル樹脂を得た。
【００４７】
得られたペースト用塩化ビニル重合体ラテックス中の塩化ビニル重合体の平均重合度は１８００であり、塩化ビニル重合体粒子の平均粒子径は１．４０μｍであり、全塩化ビニル重合体粒子に占める粒子径０．５μｍ以下の塩化ビニル重合体粒子割合は３．６重量％であった。また、得られたペースト加工用塩化ビニル樹脂をペースト塩ビゾルとし、ゾル粘度、チキソ性、ゲル化開始温度、引張り抗張力の評価・測定を行なった。その結果を表１に示す。
【００４８】
実施例４
合成例１により得られた重合開始剤含有シードラテックス５４ｋｇの代わりに、重合開始剤含有シードラテックス６３ｋｇとした以外は、実施例１と同様の方法によりペースト用塩化ビニル重合体ラテックス及び該ペースト用塩化ビニル重合体ラテックスを噴霧乾燥することによりペースト加工用塩化ビニル樹脂を得た。
【００４９】
得られたペースト用塩化ビニル重合体ラテックス中の塩化ビニル重合体の平均重合度は１６００であり、塩化ビニル重合体粒子の平均粒子径は１．１８μｍであり、全塩化ビニル重合体粒子に占める粒子径０．５μｍ以下の塩化ビニル重合体粒子割合は６．５重量％であった。また、得られたペースト加工用塩化ビニル樹脂をペースト塩ビゾルとし、ゾル粘度、チキソ性、ゲル化開始温度、引張り抗張力の評価・測定を行なった。その結果を表１に示す。
【００５０】
比較例１
塩化ビニル重合体ラテックスの遠心分離を行わなかった以外は、実施例１と同様の方法によりペースト用塩化ビニル重合体ラテックス及び該ペースト用塩化ビニル重合体ラテックスを噴霧乾燥することによりペースト加工用塩化ビニル樹脂を得た。
【００５１】
得られたペースト用塩化ビニル重合体ラテックス中の塩化ビニル重合体の平均重合度は１６００であり、塩化ビニル重合体粒子の平均粒子径は１．３７μｍであり、全塩化ビニル重合体粒子に占める粒子径０．５μｍ以下の塩化ビニル重合体粒子割合は１２．５重量％であった。また、得られたペースト加工用塩化ビニル樹脂をペースト塩ビゾルとし、ゾル粘度、チキソ性、ゲル化開始温度、引張り抗張力の評価・測定を行なった。その結果を表１に示す。
【００５２】
得られたペースト加工用塩化ビニル樹脂は、ペースト塩ビゾルとした際のチキソ性が劣り、ゲル化溶融開始温度が高いものであった。
【００５３】
比較例２
得られた塩化ビニル重合体ラテックスを遠心分離する際の加速度２０００Ｇ、処理時間３０分間の代わりに、加速度４５００Ｇ、処理時間８０分間で遠心分離を行った以外は、実施例１と同様の方法によりペースト用塩化ビニル重合体ラテックス及び該ペースト用塩化ビニル重合体ラテックスを噴霧乾燥することによりペースト加工用塩化ビニル樹脂を得た。
【００５４】
得られたペースト用塩化ビニル重合体ラテックス中の塩化ビニル重合体の平均重合度は１６００であり、塩化ビニル重合体粒子の平均粒子径は１．３９μｍであり、全塩化ビニル重合体粒子に占める粒子径０．５μｍ以下の塩化ビニル重合体粒子割合は１０．３重量％であった。また、得られたペースト加工用塩化ビニル樹脂をペースト塩ビゾルとし、ゾル粘度、チキソ性、ゲル化開始温度、引張り抗張力の評価・測定を行なった。その結果を表１に示す。
【００５５】
得られたペースト加工用塩化ビニル樹脂は、ペースト塩ビゾルとした際のチキソ性が劣り、ゲル化溶融開始温度が高いものであった。
【００５６】
比較例３
重合反応温度４８℃の代わりに、重合反応温度を５３℃とした以外は、実施例１と同様の方法によりペースト用塩化ビニル重合体ラテックス及び該ペースト用塩化ビニル重合体ラテックスを噴霧乾燥することによりペースト加工用塩化ビニル樹脂を得た。
【００５７】
得られたペースト用塩化ビニル重合体ラテックス中の塩化ビニル重合体の平均重合度は１２００であり、塩化ビニル重合体粒子の平均粒子径は１．４４μｍであり、全塩化ビニル重合体粒子に占める粒子径０．５μｍ以下の塩化ビニル重合体粒子割合は３．１重量％であった。また、得られたペースト加工用塩化ビニル樹脂をペースト塩ビゾルとし、ゾル粘度、チキソ性、ゲル化開始温度、引張り抗張力の評価・測定を行なった。その結果を表１に示す。
【００５８】
得られたペースト加工用塩化ビニル樹脂は、ペースト塩ビゾルとして成形品とした際の引張り抗張力が劣るものであった。
【００５９】
比較例４
合成例１により得られた重合開始剤含有シードラテックスを実施例１と同様の噴霧乾燥方法により、噴霧乾燥しペースト加工用塩化ビニル樹脂を得た。
【００６０】
合成例１により得られた重合開始剤含有シードラテックス中の塩化ビニル重合体の平均重合度は１８５０であり、塩化ビニル重合体粒子の平均粒子径は０．５５μｍであり、全塩化ビニル重合体粒子に占める粒子径０．５μｍ以下の塩化ビニル重合体粒子割合は４１．２重量％であった。また、得られたペースト加工用塩化ビニル樹脂をペースト塩ビゾルとし、ゾル粘度、チキソ性、ゲル化開始温度、引張り抗張力の評価・測定を行なった。その結果を表１に示す。
【００６１】
得られたペースト加工用塩化ビニル樹脂は、ペースト塩ビゾルとした際のゾル粘度が極めて高いものであった。
【００６２】
【表１】
2004224838.tif 000002
【発明の効果】
本発明のペースト用塩化ビニル系重合体ラテックスから得られるペースト加工用塩化ビニル系樹脂は、ペースト塩ビゾルとした際のゲル化開始温度が低く、ペースト塩ビゾルのチキソ性（耐ゾル垂れ性）が高く、加熱、攪拌条件下におけるチキソ性およびペースト塩ビゾル粘度の変化率が少なく、また、成形加工品の強度特性に優れたものとなり、その工業的価値は極めて高いものである